КЕРАМИЧЕСКАЯ МАССА
CERAMIC MIXTURE

Изобретение касается керамических масс, которые могут быть использованы для изготовления изделий хозяйственно-бытового назначения.
Известна керамическая масса следующего состава, мас.%: каолин 40,0-55,0; глина 20,0-26,0; мраморная мука (отход обработки мрамора) 9,0-27,0; керамический череп 10,0-15,0; доломит ≤3,0 [1].
Задача изобретения состоит в повышении термостойкости изделий из керамической массы.
Технический результат достигается тем, что керамическая масса, содержащая каолин, глину, керамический череп, доломит, дополнительно включает природный диопсид, причем компоненты находятся при следующем соотношении, мас.%: каолин 74,0-75,5; глина 5,0-7,0; керамический череп 5,0-7,0; доломит 0,5-1,0; природный диопсид 10,0-15,0.
В таблице приведены составы керамической массы.
Компоненты
Состав, мас.%:
1
2
Каолин
74,0
75,5
Глина
5,0
7,0
Керамический череп
5,0
7,0
Доломит
1,0
0,5
Природный диопсид
15,0
10,0
Термостойкость, °C
200-220
200-220
Для приготовления керамической массы используют качественные каолины и беложгущиеся глины любых месторождений. В качестве керамического черепа используют применяемые в производстве изделий глины, обожженные до спекания, а также бракованные изделия после обжига.
Компоненты дозируют в требуемых пропорциях и размалывают до порошкообразного состояния (остаток не более 5% на сетке 008). Затем компоненты смешивают и увлажняют до 20-26%. Из полученной керамической массы формуют изделия (тарелки, блюдца). Отформованные изделия сушат до влажности не более 6%, покрывают слоем глазури и обжигают при температуре 1250-1300°C.
Источник информации
1. BG 44772, C04B 33/34, 1989.